(57)【特許請求の範囲】
【請求項１】
化学繊維綿をシート状に形成した中綿で構成される第一中綿層と、
エアロゲル含有中間層と、
熱可塑性樹脂フィルム層と、
化学繊維綿をシート状に形成した中綿で構成される第二中綿層とが、この順で配置されて一体化してなるエアロゲル含有高通気性積層シートであって、
前記エアロゲル含有中間層は、エアロゲルと熱可塑性ポリウレタン樹脂と発泡剤を含む粒状のエアロゲル含有発泡体が、全体が熱融着により一体化してなることを特徴とするエアロゲル含有高通気性積層シート。
【請求項２】
前記エアロゲル含有中間層が、前記化学繊維綿をシート状に形成した中綿で構成される第一中綿層と第二中綿層の間に複数積層されてなることを特徴とする請求項１に記載のエアロゲル含有高通気性積層シート。
【請求項３】
前記エアロゲル含有中間層は、粉粒状のエアロゲルと、熱可塑性ポリウレタン樹脂及び発泡剤を混合し加熱してなり、粉粒状のエアロゲルと、熱可塑性ポリウレタン樹脂の混合物又はその複合物かならなる核と、前記核の周囲にエアロゲルと熱可塑性ポリウレタン樹脂及び発泡剤を含む層とから構成される粒状のエアロゲル含有発泡体を含むことを特徴とする請求項１又は２に記載のエアロゲル含有高通気性積層シート。
【請求項４】
前記エアロゲル含有中間層に含まれるエアロゲル含有発泡体の直径が、０．０５〜５．０ｍｍであることを特徴とする請求項３に記載のエアロゲル含有高通気性積層シート。
【請求項５】
前記エアロゲル含有高通気性積層シートの全体の厚さが２〜２０ｍｍであることを特徴とする請求項１乃至３のいずれか１項に記載のエアロゲル含有高通気性積層シート。
【請求項６】
前記第一及び第二中綿層の目付は、２０〜２００ｇ／ｍ２であることを特徴とする請求項１又は２に記載のエアロゲル含有高通気性積層シート。
【請求項７】
前記エアロゲル含有中間層の目付は、１０〜２００ｇ／ｍ２であることを特徴とする請求項１又は２に記載のエアロゲル含有高通気性積層シート。
【請求項８】
請求項１乃至７のいずれか一項に記載のエアロゲル含有高通気性積層シートを、少なくとも一部に用いてなることを特徴とする衣料品。
【請求項９】
請求項１乃至７のいずれか一項に記載のエアロゲル含有高通気性積層シートを、少なくとも一部に用いてなることを特徴とする寝装品。
【請求項１０】
化学繊維綿をシート状に形成した中綿で構成される第一中綿層と、エアロゲル含有中間層と、熱可塑性樹脂フィルム層と、化学繊維綿をシート状に形成した中綿で構成される第二中綿層とが、この順で配置されて一体化されてなり、前記エアロゲル含有中間層が、エアロゲルと熱可塑性ポリウレタン樹脂及び発泡剤を含む粒状のエアロゲル含有発泡体を含み、全体が熱融着により一体化してなるエアロゲル含有高通気性積層シートの製造方法であって、
（１）基台上に化学繊維綿をシート状に配置し第一中綿層を配置する工程と、
（２）前記第一中綿層の上に、エアロゲルと熱可塑性ポリウレタン樹脂及び発泡剤を撹拌混合し加熱してなる粒状のエアロゲル含有発泡体を散布してエアロゲル含有中間層を形成する工程と、
（３）前記エアロゲル含有中間層の上に、熱可塑性樹脂フィルム層を形成する工程と、
（４）前記熱可塑性樹脂フィルム層の上に、化学繊維綿をシート状に形成した中綿で構成される第二中綿層を載せる工程と、
（５）前記第一中綿層と、前記エアロゲル含有中間層、前記熱可塑性フィルム層及び前記第二中綿層が順に積層された積層体を熱融着により一体化する工程、
を含むことを特徴とするエアロゲル含有高通気性積層シートの製造方法。
【発明の詳細な説明】
【技術分野】
【０００１】
本発明は、高い保温性を有し薄くて軽量で嵩張らず、かつ高い通気性を備えるエアロゲル含有高通気性積層シート及びその製造方法に関する。
【背景技術】
【０００２】
保温性が求められる衣料品や寝装具には、アヒルやガチョウなどの鳥のダウン（羽毛）やフェザー（羽根）（以下、「羽毛」とする。）が広く使われている。羽毛は軽量で保温性が高く吸湿発散性に優れ、羽毛を詰めた衣服や布団はとても温かいという特徴を備える。
一般に、羽毛を使った衣料品や寝装品などの羽毛製品は、側生地の間に羽毛が詰められ、その羽毛の膨らみにより嵩高となり空気の層ができ、保温性を高めている。
【０００３】
しかし、羽毛は軽量で一つ一つが非常に細かいことから、側生地の繊維の隙間や、キルティング加工時に縫い合わせた針穴から羽毛が吹き出してしまうという問題がある。羽毛の吹き出しは、アレルギー性の皮膚炎、気管支喘息や鼻炎の原因にもなっている。
そこで、この問題を解決するために、高密度の生地をローラーで挟んで高圧力と熱を加えて、糸と糸の隙間を潰して狭めて羽毛が吹き出すのを防止したり、糸と糸の隙間を樹脂などで埋めてコーティングするダウンプルーフ加工を施した生地を側生地に使用したりして、羽毛の吹き出しを防止している。
【０００４】
一方、羽毛以外の衣料品や寝装具に用いられる保温性の高い材料として、エアロゲルが挙げられる。エアロゲルは、極めて軽量の固体であり、熱伝導率が、空気の熱伝導率よりも極めて低いため、高い断熱特性を有するものである。
【０００５】
エアロゲルを衣料品や寝装具に用いられる例としては、羽毛に比べて多くはないものの、特許６６４１０６１号などにエアロゲルを用いた衣料品が記載されており、具体的には、「化学繊維綿をシート状に形成した中綿で構成される第一中綿層と、第一熱可塑性樹脂フィルム層と、エアロゲル含有中間層と、第二熱可塑性樹脂フィルム層と、化学繊維綿をシート状に形成した中綿で構成される第二中綿層とが、この順で配置されて一体化してなるエアロゲル含有積層シートであって、前記エアロゲル含有中間層は、ポリエステル複合繊維を含むポリエステル複合繊維層と、エアロゲル層とを含む、エアロゲル含有積層シート。」が記載されている（特許文献１）
【０００６】
これは、エアロゲルの極めて軽量でかつ高い断熱特性をポリエステル複合繊維、さらに羽毛やキュプラ繊維と組み合わせることで、その効果をより発揮させたものであり、薄くて軽量で嵩張らず、高い断熱特性を備え、かつ各層を熱溶着で一体化しているので、全体が高い接着性で接着され、上下方向にも左右方向にも弾力性を備えたものとなっている。
【先行技術文献】
【特許文献】
【０００７】
【特許文献１】特許６６４１０６１号
【発明の開示】
【発明が解決しようとする課題】
【０００８】
羽毛を使った場合には、保温性は高いものの、上記のような加工を施した気密性の高い生地を使わざるを得ないので、通気性が悪いうえ、吸湿性や発散性がよくない。また、コーティング剤の影響で硬くて重いという問題があった。
一方、特許文献１に記載のエアロゲル含有積層シートは、断熱性が高く保温性が高いうえ軽量であり、上記のような問題を解決し冷寒地でも十分な効果を発揮するものであり、このエアロゲル含有積層シートを衣服に利用した場合、その高い保温性は、外気が寒くても衣服の内側が暑くなって汗をかいてしまうほどの効果がある。
そこで、本発明ではより快適性を向上させるべく、高い保温性を備えつつ、汗をかいても衣服内が蒸れるようなことのない、水分や蒸気、熱が内部に溜まらない通気性の高いものを提供することを課題とする。
【０００９】
そして、本願発明者は、鋭意研究の結果、エアロゲルに熱可塑性ポリウレタン樹脂と発泡剤を混合することで通気性を高めることを見いだし、エアロゲルの特性を生かしつつ高い通気性を備えたエアロゲル含有した積層シートに到達した。
【課題を解決するための手段】
【００１０】
すなわち、本発明者は上記課題を下記の手段により解決した。
〔１〕化学繊維綿をシート状に形成した中綿で構成される第一中綿層と、エアロゲル含有中間層と、熱可塑性樹脂フィルム層と、化学繊維綿をシート状に形成した中綿で構成される第二中綿層とが、この順で配置されて一体化してなるエアロゲル含有高通気性積層シートであって、前記エアロゲル含有中間層は、エアロゲルと熱可塑性ポリウレタン樹脂及び発泡剤を含み、全体が熱融着により一体化してなることを特徴とするエアロゲル含有高通気性積層シート。
〔２〕前記エアロゲル含有中間層が、前記化学繊維綿をシート状に形成した中綿で構成される第一中綿層と第二中綿層の間に複数積層されてなることを特徴とする前記〔２〕に記載のエアロゲル含有高通気性積層シート。
【００１１】
〔３〕前記エアロゲル含有中間層は、粉粒状のエアロゲルと、熱可塑性ポリウレタン樹脂及び発泡剤を混合し加熱してなるエアロゲル含有発泡体を含むことを特徴とする前記〔１〕又は〔２〕に記載のエアロゲル含有高通気性積層シート。
〔４〕前記エアロゲル含有中間層に含まれるエアロゲル含有発泡体の直径が、０．０５〜５．０ｍｍであることを特徴とする前記〔３〕に記載のエアロゲル含有高通気性積層シート。
〔５〕前記エアロゲル含有高通気性積層シートの全体の厚さが２〜２０ｍｍであることを特徴とする前記〔１〕〜〔３〕のいずれか１項に記載のエアロゲル含有高通気性積層シート。
〔６〕前記第一及び第二中綿層の目付は、２０〜２００ｇ／ｍ２であることを特徴とする前記〔１〕又は〔２〕に記載のエアロゲル含有高通気性積層シート。
〔７〕前記エアロゲル含有中間層の目付は、１０〜２００ｇ／ｍ２であることを特徴とする前記〔１〕又は〔２〕に記載のエアロゲル含有高通気性積層シート。
【００１２】
〔８〕前記〔１〕乃至〔７〕のいずれか一項に記載のエアロゲル含有高通気性積層シートを、少なくとも一部に用いてなることを特徴とする衣料品。
〔９〕前記〔１〕乃至〔７〕のいずれか一項に記載のエアロゲル含有高通気性積層シートを、少なくとも一部に用いてなることを特徴とする寝装品。
【００１３】
〔１０〕化学繊維綿をシート状に形成した中綿で構成される第一中綿層と、エアロゲル含有中間層と、熱可塑性樹脂フィルム層と、化学繊維綿をシート状に形成した中綿で構成される第二中綿層とが、この順で配置されて一体化されてなり、前記エアロゲル含有中間層が、エアロゲルと熱可塑性ポリウレタン樹脂及び発泡剤を含み、全体が熱融着により一体化してなるエアロゲル含有高通気性積層シートの製造方法であって、
（１）基台上に化学繊維綿をシート状に配置し第一中綿層を配置する工程と、
（２）前記第一中綿層の上に、エアロゲルと熱可塑性ポリウレタン樹脂及び発泡剤を撹拌混合し加熱してなるエアロゲル含有発泡体を散布してエアロゲル含有中間層を形成する工程と、
（３）前記エアロゲル含有中間層の上に、熱可塑性樹脂フィルム層を形成する工程と、
（４）前記熱可塑性樹脂フィルム層の上に、化学繊維綿をシート状に形成した中綿で構成される第二中綿層を載せる工程と、
（５）前記第一中綿層と、前記エアロゲル含有中間層、前記熱可塑性フィルム層及び前記第二中綿層が順に積層された積層体を熱融着により一体化する工程、
を含むことを特徴とするエアロゲル含有高通気性積層シートの製造方法。
【発明の効果】
【００１４】
本発明によれば、下記の効果が発揮される。
本発明のエアロゲル含有高通気性積層シートは、化学繊維綿をシート状に形成した中綿で構成される第一中綿層と、エアロゲル含有中間層と、熱可塑性樹脂フィルム層と、化学繊維綿をシート状に形成した中綿で構成される第二中綿層とが、この順で配置されて一体化してなり、前記エアロゲル含有中間層は、エアロゲルと熱可塑性ポリウレタン樹脂及び発泡剤を含むため、羽毛繊維を使用せず、したがって、羽毛繊維が縫い目から吹き出したり偏ったりすることがないにも関わらず、羽毛繊維を使用している場合よりはるかにエアロゲルの断熱特性による保温効果が高く、さらにエアロゲル含有中間層を構成するエアロゲル含有発泡体により通気性に優れ軽量なものとなっている。
また、前記化学繊維綿をシート状に形成した中綿で構成される第一中綿層と第二中綿層の間に配置されるエアロゲル含有中間層を複数積層すれば、より断熱効果が高まり、通気性を備えた上に保温性が向上する。
【００１５】
さらに本発明にかかるエアロゲル含有高通気性積層シートは、エアロゲル含有中間層が化学繊維綿の中綿層で覆われた構造となっていて、さらにエアロゲル含有中間層に熱可塑性ポリウレタン樹脂が混合されているので湿気や水気に強く、衣料品や寝装具の充填素材に好適である。
また極めて薄いシート状に一体化されているので加工もしやすい。
【００１６】
さらに本発明にかかるエアロゲル含有高通気性積層シートは、第一中綿層、エアロゲル含有中間層、熱可塑性樹脂フィルム層、第二中綿層が順に積層され熱融着によって接着され一体化してなり、エアロゲル含有積層シート全体の厚さが２〜２０ｍｍ程度で構成されるので、あたかも一枚の生地のように扱え、衣料品や寝装具の中綿として使いやすく、そのまま裁断、縫製でき、製造作業もしやすく、裁断時や縫製時に含有物が飛び散ることもなく、作業環境を良好に維持することができる。
【００１７】
そして、厚さ２〜２０ｍｍ程度という薄さにより、エアロゲル含有高通気性積層シートは嵩張ることがなく、コンパクトに畳むことができ、流通においては運搬しやすく保管もしやすい。
また、各層を熱溶着で一体化したことで、上下方向にも左右方向にも弾力性を備え、衣料品に使用した場合には高い通気性や保温性だけでなく、着やすさ動きやすさも備える。
そして、含有されているエアロゲルは、極めて軽量で、かつ高い断熱特性を有するため、本発明のエアロゲル含有高通気性積層シートも、軽くて断熱性が高いものとなる。
【００１８】
さらに、本発明にかかるエアロゲル含有高通気性積層シートは、
（１）基台上に化学繊維綿をシート状に配置し第一中綿層を配置する工程と、
（２）前記第一中綿層の上に、エアロゲルと熱可塑性ポリウレタン樹脂及び発泡剤を撹拌混合し加熱してなるエアロゲル含有発泡体を散布してエアロゲル含有中間層を形成する工程と、
（３）前記エアロゲル含有中間層の上に、熱可塑性樹脂フィルム層を形成する工程と、
（４）前記熱可塑性樹脂フィルム層の上に、化学繊維綿をシート状に形成した中綿で構成される第二中綿層を載せる工程と、
（５）前記第一中綿層と、前記エアロゲル含有中間層、前記熱可塑性フィルム層及び前記第二中綿層が順に積層された積層体を熱融着により一体化する工程、
で製造できるので、作業工程が少なくダウンプルーフ加工やキルティング加工など特殊な縫製や加工を必要とせず製造が容易である。
そして、第一中綿層と第二中綿層をポリエステルの綿とした場合は、第一中綿層、エアロゲル中間層に含まれる熱可塑性ポリウレタン樹脂、熱可塑性樹脂フィルム層及び第二中綿層の三層のポリエステルが加熱により溶け互いに接着するので、しっかりと接着され、別途接着剤の塗布の必要がなく製造しやすい。
【図面の簡単な説明】
【００１９】
【図１】本発明にかかるエアロゲル含有高通気性積層シートの説明用断面図である。
【図２】本発明にかかるエアロゲル含有高通気性積層シートの製造方法の概要説明図である。
【図３】本発明にかかるエアロゲル含有高通気性積層シートのエアロゲル含有中間層を構成するエアロゲル含有発泡体の製造方法の概要説明図である。
【図４】本発明にかかるエアロゲル含有高通気性積層シートのエアロゲル含有中間層を構成するエアロゲル含有発泡体の顕微鏡による拡大画像の一例である。
【図５】本発明にかかるエアロゲル含有高通気性積層シートの断面拡大画像の一例である。
【図６】本発明に係るエアロゲル含有高通気性積層シートの上面からみた画像の一例である。
【発明を実施するための形態】
【００２０】
本発明にかかるエアロゲル含有高通気性積層シート及び該エアロゲル含有高通気性積層シートの製造方法を実施するための形態を、実施例の図に基づいて説明する。
【００２１】
図１は本発明にかかるエアロゲル含有高通気性積層シートの説明用断面図であり、図２は本発明にかかるエアロゲル含有高通気性積層シートの製造方法の概要説明図であり、図３は本発明にかかるエアロゲル含有高通気性積層シートのエアロゲル含有中間層を構成するエアロゲル含有発泡体の製造方法の概要説明図である。
図において、１はエアロゲル含有高通気性積層シート、２は第一中綿層、３はエアロゲル含有中間層、４は熱可塑性樹脂フィルム層、５は第二中綿層、１０は積層体である。
【００２２】
図１に示すエアロゲル含有高通気性積層シートの実施例の形態において、図１（ａ）に示す実施例では、エアロゲル含有高通気性積層シート１は、化学繊維綿をシート状に形成した中綿で構成される第一中綿層２、同様に化学繊維綿をシート状に形成した中綿で構成される第二中綿層５、前記第一中綿層２及び前記第二中綿層５の間にエアロゲル含有中間層３を備え、エアロゲル含有中間層３は、熱可塑性樹脂フィルム層４により第二中綿層５に接着されている。
そして、エアロゲル含有中間層３は、エアロゲルと熱可塑性ポリウレタン樹脂と発泡剤とを含む。
図１（ｂ）は、（ａ）に示すエアロゲル含有高通気性積層シート１を加熱して熱融着により一体化する前の積層体１０である。
また、図１（ｃ）は、他の実施例を示すものであり、この実施例にかかるエアロゲル含有高通気性積層シート１ａは、化学繊維綿をシート状に形成した中綿で構成される第一中綿層２、同様に化学繊維綿をシート状に形成した中綿で構成される第二中綿層５、前記第一中綿層２及び前記第二中綿層５の間に熱可塑性フィルム層４を介してエアロゲル含有中間層３を２層備えて構成されている。
前記複数のエアロゲル含有中間層３は互いに熱可塑性樹脂フィルム層４により接着され、第二中綿層５にも熱可塑性フィルム層４により接着され、第一中綿層２と第二中綿層５の間に複数のエアロゲル含有中間層３を配置した状態で積層されて一体化される。
【００２３】
図１に示す実施例において、第一中綿層２及び第二中綿層５は、化学繊維綿をシート状に形成した中綿で構成される。化学繊維綿は、化学繊維から製造される綿（わた）であり、化学繊維綿の化学繊維としては、再生繊維、半合成繊維、合成繊維、無機質繊維などが挙げられる。特にポリエステル、ナイロン、ポリプロピレンなどの合成繊維が好適であり、複数の素材の繊維を複合したものであってもよい。本実施例では、ポリエステルの綿をシート状に形成して中綿としたものを使用している。
【００２４】
また、本実施例において、第一中綿層２及び第二中綿層５は、目付（平方メートルあたりの重量）が１０〜２００ｇ／ｍ２であり、使用用途によってエアロゲル含有高通気性積層シート１全体をより薄く軽量にする場合には、目付が２０〜４０ｇ／ｍ２程度となるように薄い中綿を使って第一中綿層２及び第二中綿層５とする。逆にエアロゲル含有高通気性積層シート１全体を厚く重量感を持たせて保温性をより高めるには、目付１５０〜２００ｇ／ｍ２程度にして厚さを持たせて、第一中綿層２及び第二中綿層５をそれぞれ構成する。
第一中綿層２及び第二中綿層５の目付を１０ｇ／ｍ２以下とすると、薄すぎて満足する保温性が期待できず、目付２００ｇ／ｍ２以上だと、厚くなりすぎ重くなり、特に衣料品に使用される場合には動きにくいという問題が生じる。
なお、第一中綿層２及び第二中綿層５はそれぞれ、同じ素材、例えばポリエステルの中綿であってもよく、異なった素材からなる中綿であってもよい。また、目付も第一中綿層２及び第二中綿層５は同じであっても、一方を軽く他方を重くしてもよい。
【００２５】
本発明にかかるエアロゲル含有高通気性積層シート１は、第一中綿層２及び第二中綿層５の間に１又は複数のエアロゲル含有中間層３を有する。
エアロゲル含有中間層３は、エアロゲルと熱可塑性ポリウレタン樹脂及び発泡剤を含む。
【００２６】
エアロゲル含有中間層３を構成するエアロゲルとしては、シリカエアロゲル、カーボンエアロゲル、アルミナエアロゲルなどが挙げられるが、本発明では、特にシリカエアロゲルが好適に用いることができる。
本発明にかかるエアロゲル含有高通気性積層シート１におけるエアロゲル３１の材料の形状としては、細かい粒状（粉体状）のもの（例えば、１〜５μｍ）が好ましく用いられる。本実施例で使用されるエアロゲル３１は、非常に低密度な個体で、液体中で調製した多孔体、即ちゲルを、超臨界乾燥を用いて空隙を維持して乾燥多孔体としたもので、エアロゲル３１を用いることにより、加熱後も、あたかも中空層を形成するように機能する。また、エアロゲル３１は極めて軽量の固体である。
そして、前記エアロゲル３１の熱伝導率は、極めて低いため、高い断熱特性を有する。
【００２７】
従来より、高空隙率のエアロゲルは非常に脆弱であり、破砕しやすく、粉砕されて粉塵を生じやすい傾向があり、シート状に成形すると割れや崩壊を生じやすく、使用用途が大きく制限されている。また、細かい粒状のものであると、扱いが難しく、中綿に均一に配置することが極めて難しい。
そこで、本発明では、上記のような衣服品用の生地に使うのは難しいとされるエアロゲルの問題点を、本実施例の構成にすることにより解消している。
すなわち、エアロゲル含有中間層３は、エアロゲル３１と熱可塑性ポリウレタン樹脂３２及び発泡剤３３を含み、加熱により複合体にすることにより構成する。
熱可塑性ポリウレタン樹脂３２は、強度、耐摩耗性、耐屈折性や耐屈曲性能に優れていることから、エアロゲル３１を熱可塑性ポリウレタン樹脂３２と複合化することにより、エアロゲル３１の強度を高め、衝撃に強く、摩耗性、屈折性や屈曲性能を向上させ、粉砕されにくくする。また、柔軟性、弾力性があり、衣服に使用した場合にしなやかな動きに対応できる。
さらに熱可塑性であるため、溶融しやすくエアロゲル３１と絡まりやすく、第一中綿層２と強固に接着する効果を発揮する。
【００２８】
発泡剤３３は、エアロゲル３１と熱可塑性ポリウレタン樹脂３２に混合し加熱すると、エアロゲル３１と熱可塑性ポリウレタン樹脂３２と混ざった状態で分解し気体を発生させエアロゲル含有発泡体３４を形成する。本発明においては、発泡により、発泡剤３３の成分を含む外側の層とそれに内包される熱可塑性ポリウレタン樹脂３２及びエアロゲル３１から構成される混合物又は複合体とを形成し、エアロゲル３１を粉砕されにくくするとともに、扱いやすくなる。それにより、エアロゲル３１の高い通気性を維持した状態で第一中綿層２と第二中綿層５の間に配置しやすくなる。
発泡剤３３としては、加熱により分解して炭酸ガス、窒素等の気体を発生するものであれば特に制限されず、例えば、Ｎ−ジニトロソテレフタルアミド等のニトロソ化合物、アゾジカルボンアミド、アゾビスイソプチロニトリル等のアゾ系化合物、ベンゼンスルホニルヒドラジド、トルエンスルホニルヒドラジド等のスルホニルヒドラジド系化合物、重炭酸ナトリウム等の無機系発泡剤などが挙げられ、これらの混合物や、これに適した発泡助剤を組み合わせたものも使用できる。
【００２９】
エアロゲル含有中間層３の目付（平方メートルあたりの重量）は、１０〜２００ｇ／ｍ２程度となるように調整される。これ以下だとエアロゲル３１を含有している効果が少なく保温性を損なう。またこれ以上だと、厚く重くなり衣服等には向かなくなる。
また、本発明にかかるエアロゲル含有高通気性積層シート１におけるエアロゲル含有中間層３に含まれるエアロゲル含有発泡体３４は発泡により様々な形状に形成されるが、粒径が均一なエアロゲル３１を使用することで、その大きさを、直径０．０５〜５．０ｍｍ程度に均一な大きさに形成することができる。この範囲の大きさであれば高い通気性を備えたエアロゲル含有高通気性積層シート１となる。これ以下だと高い通気性が確保できず、またこれ以上だと保温性を損なう。
図４は、本発明にかかるエアロゲル含有高通気性積層シートのエアロゲル含有中間層３を構成するエアロゲル含有発泡体の顕微鏡による拡大画像の一例である。
【００３０】
また、前記エアロゲル含有中間層３は、前記エアロゲル含有中間層３の総重量に対してエアロゲルが２〜５重量％であることが好ましく、熱可塑性ポリウレタン樹脂は６０〜８０重量％、発泡剤は１５〜４０重量％であることが好ましく、特にエアロゲル３１が２〜３重量％、熱可塑性ポリウレタン樹脂３２が７０〜７５重量％、発泡剤が２０〜３０％であるとエアロゲル含有発泡体３４の強度、通気性に優れ好適である。
【００３１】
このように、エアロゲル中間層３は、エアロゲル含有高通気性積層シート１の使用用途にあわせて、適宜混合するエアロゲル３１、発泡剤３３の量を調整して混合することで、より用途に適したエアロゲル含有高通気性積層シート１を提供できるものとなっている。
【００３２】
本発明においてエアロゲル含有高通気性積層シート１は、化学繊維綿をシート状に形成した中綿で構成される第一中綿層２と、エアロゲル含有中間層３と、熱可塑性樹脂フィルム層４と、化学繊維綿をシート状に形成した中綿で構成される第二中綿層５とが、この順で配置されて一体化してなる。
また、他の実施例としては、図１（ｃ）に示すように、化学繊維綿をシート状に形成した中綿で構成される第一中綿層２と、第一のエアロゲル含有中間層３と、熱可塑性樹脂フィルム層４、そして第二のエアロゲル含有中間層３と熱可塑性フィルム層４と、化学繊維綿をシート状に形成した中綿で構成される第二中綿層５とが、この順で配置されて一体化して構成される。
前記熱可塑性樹脂フィルム層４を構成する成分は、熱可塑性樹脂であれば特に限定されるものではないが、本発明の代表的な態様としては、熱可塑性ポリウレタンフィルムを用いる。
熱可塑性樹脂フィルム層４を構成する成分としては、酢酸ビニル樹脂系、ポリビニルアセタール系、エチレン酢酸ビニル樹脂系（ＥＶＡ）、塩化ビニル樹脂（ＰＶＣ）系、アクリル樹脂系（ＡＣＲ）、ポリアミド系（ＰＡ）、ポリエチレン系（ＰＥ）、ポリエチレンテレフタレート（ＰＥＴ）系、ポリプロピレン（ＰＰ）系、ポリスチレン（ＰＳ）系、セルロース系、α−オレフィン系、合成ゴム系（ＳＲ）などが挙げられるが、ポリアミド樹脂（ＰＡ）や熱可塑性ポリウレタン樹脂（ＴＰＵ）が好ましい。これらのエラストマータイプも好ましい。これらは接着性、伸縮性に優れ好適である。
上記熱可塑性樹脂フィルム層４の成分は、単独で構成されていてもよいし、２種以上混合して構成してもよい。
【００３３】
そして、本発明にかかる前記エアロゲル含有高通気性積層シート１は、その全体の厚さαを２．０〜２０．０ｍｍとし、あたかも一枚の生地のように構成する。これは、薄すぎると保温性を確保できず、また２０．０ｍｍ以上になると、厚くなりすぎて嵩張る上に、軽量感がなくなり、裁断、縫製等の製造作業がしにくくなるためである。
したがって、さらに好ましくは、エアロゲル含有高通気性積層シート１の厚さαが２．０〜６．０ｍｍ程度になるよう第一中綿層、第二中綿層の目付及びエアロゲル含有中間層３の構成材料の混合比率を調整すると、高い通気性を備え、軽量で嵩張らず、あたかも一枚の生地のように扱え、衣料品や寝装具の中綿として使いやすく、裁断、縫製等の製造作業がしやすくなり好適である。
図５は、本発明にかかるエアロゲル含有高通気性積層シートの断面拡大画像の一例であり、図６は、本発明に係るエアロゲル含有高通気性積層シートの上面からみた画像の一例である。エアロゲル含有中間層に均一かつ緊密にエアロゲル含有発泡体が散布されている。
【００３４】
そして、本発明にかかるエアロゲル含有高通気性積層シート１は、上記のようにあたかも一枚の生地のように構成されて保温用の素材として取り扱うことができるので、ジャケットやズボン、スカート、シャツ、防寒用インナーや帽子などの衣料品、掛け布団や敷ぶとんなどの寝装具など、任意の保温用の製品を製造するために用いることができる。具体的には、羽毛などの代わりに、衣料品や寝装具の中に入れることができる。
また、各種衣料品や寝装具の一部に本発明にかかるエアロゲル含有高通気性積層シート１を用いることもできる。例えば、ジャケットの前身頃と後身頃だけエアロゲル含有高通気性積層シート１を用いつつ、袖部を既存の薄手の生地を用いるなど組み合わせると、デザイン性の高い衣料品を製造することもできる。
同様に、寝装品についても側生地内の一部に本発明にかかるエアロゲル含有高通気性積層シート１を用いることもできる。
【００３５】
本発明にかかるエアロゲル含有高通気性積層シート１は、保温用の素材として完成したシート体なので、衣料品、寝装品いずれに用いる場合においても、側生地の種類を問わずに充填、介装ができる。側生地は、例えば、綿、ウール、麻等の天然繊維、レーヨン等の再生繊維、ポリエステル、ナイロン、アクリル系繊維等の合成繊維、天然あるいは合成の皮革等、任意の素材の生地を使用できる。
さらに、ほどよい弾力性も備え、かつ湿潤強度も高いので、バッグなどのクッション材として使用することも可能である。
【００３６】
次に、本発明にかかるエアロゲル含有高通気性積層シート１の製造方法を図２、図３に基づいて説明する。
本発明にかかるエアロゲル含有高通気性積層シート１の製造方法の一例としては、
（１）基台上に化学繊維綿をシート状に配置し第一中綿層を配置する工程と、
（２）前記第一中綿層の上に、エアロゲルと熱可塑性ポリウレタン樹脂及び発泡剤を混合し加熱してなるエアロゲル含有発泡体を散布してエアロゲル含有中間層を形成する工程と、
（３）前記エアロゲル含有中間層の上に、熱可塑性樹脂フィルム層を形成する工程と、
（４）前記熱可塑性樹脂フィルム層の上に、化学繊維綿をシート状に形成した中綿で構成される第二中綿層を載せる工程と、
（５）前記第一中綿層と、前記エアロゲル含有中間層、前記熱可塑性フィルム層及び前記第二中綿層が順に積層された積層体を熱融着により一体化する工程と、
を含む。
【００３７】
図２においては、基台上（図示せず）に、エアロゲル含有中間層３を積層する側が上面になるように第一中綿層２がセットされる（第１工程）。第一中綿層２の目付は、１０〜２００ｇ／ｍ２で、使用用途を考慮して目付を調整する。
【００３８】
次いで、第一中綿層２の上に、エアロゲル含有中間層４を形成する（第２工程）。エアロゲル含有中間層４は、エアロゲル３１と熱可塑性ポリウレタン樹脂３２及び発泡剤３３を撹拌混合し加熱してなる粒状のエアロゲル含有発泡体３４を均一に散布して形成する。
エアロゲル含有発泡体３４は、図３のエアロゲル含有中間層の製造方法の概要説明図に示すように、粉粒状のエアロゲル３１と熱可塑性ポリウレタン樹脂３２に発泡剤３３を混合し（第Ａ工程）、加熱し（第Ｂ工程）、エアロゲル含有発泡体３４を形成（第Ｃ工程）する。
その際、まず第Ｂ工程で、発泡剤３３の分解温度より低温度で加熱をし、エアロゲル３１と熱可塑性ポリウレタン樹脂３２を十分に融解混合し、その後発泡剤３３の分解温度より高い温度で加熱し発泡させると、図３（ｂ）に示すように内部にエアロゲル３１と熱可塑性ポリウレタン樹脂３２の混合物又はその複合体を内包し、その周囲にエアロゲル３１と熱可塑性ポリウレタン樹脂３２と発泡剤３３の成分を含む層が形成され、形状が安定した複合体であるエアロゲル含有発泡体３４が形成される。
したがって、例えば発泡剤３３の分解温度が１５０〜２００℃であれば、まず１００〜１５０℃で加熱し、その後１５０〜２００℃の高温で加熱する。
なお、エアロゲル含有発泡体３４は、第一中綿層２の上に満遍にムラなく散布すると通気性が均一で形状安定性が高まる。
散布・配置方法については、特に限定されるものではないが、３Ｄ積層プリンターを使用して、配置することにより、第一中綿層２の上に均一に配置することができる。エアロゲル含有発泡体３４は一定の大きさを有する粒状なので、第一中綿層２の繊維間に入り込み、バランスよく配置できる。
【００３９】
次いで、前記エアロゲル含有中間層３の上に、熱可塑性樹脂フィルムを配置し、熱可塑性樹脂フィルム層４を形成する（第３工程）。熱可塑性樹脂フィルムは、熱可塑性樹脂から構成されるフィルム状のものであれば特に限定されるものではなく、熱可塑性樹脂のフィルムを用いることで、簡便に配置できつつ、密着性を高めることができる。
図示しないが、エアロゲル含有中間層３を複数積層する場合には、前記熱可塑性フィルム層４の上に第２工程と同じようにエアロゲル含有中間層３を形成し、その上に熱可塑性フィルムを配置して熱可塑性フィルム層４を形成する。さらにエアロゲル含有中間層３を積層する場合は、同様の工程を行う。
【００４０】
そして、熱可塑性樹脂フィルム層４の上に、第二中綿層５を形成する（第４工程）。第二中綿層５は、第一中綿層２と同じであっても異なっていてもよい。第二中綿層５の目付も、１０〜２００ｇ／ｍ２で、用途を考慮して量を調整する。なお、第二中綿層５の目付は、第一中綿層２の目付に依存するものではなく、限定されるものではない。
【００４１】
第二中綿層５を形成して得られる積層体１０を加熱し熱融着により一体化し（第７工程）、その後冷却しエアロゲル含有高通気性積層シート１を形成する（第８工程）。
【００４２】
本実施例にかかるエアロゲル含有高通気性積層シート１は、第一中綿層２及び第二中綿層５にポリエステル綿を使用し、さらに、エアロゲル含有中間層３及び第二中綿層５の間には熱可塑性樹脂フィルム層４を用いて、エアロゲル含有中間層３を第一中綿層２と第二中綿層５の間に挟み込む。この状態で加熱すると、第一中綿層２及び第二中綿層５にポリエステル綿及び、熱可塑性樹脂フィルム層４の熱可塑性樹脂が溶けそれぞれが混ざり合って接着する。こうすることにより、中間のエアロゲル含有発泡体３４が第一中綿層２及び第二中綿層８にしっかり固着され、加熱により溶けたポリエステル樹脂により全体が熱融着し一体化し、積層体１０をあたかも１層のごとく構成する。
【００４３】
本発明において、加熱の際、必要以上に圧力はかけないことで、全体として硬化せず柔らかさ、柔軟性を持たしている。
また、第一中綿層２、第二中綿層５の目付及びエアロゲル含有中間層３の構成材料の混合比率を調整し、エアロゲル含有高通気性積層シート１を、２．０〜２０．０ｍｍの厚さにし、軽量で嵩張らず、高通気性を発揮させている。
なお、第一中綿層２にエアロゲル含有発泡体３４を均一に散布することで、第一中綿層２にエアロゲル含有発泡体３４が入り込み、より通気性を高める効果を発揮するが、第一中綿層２と第二中綿層５の接着力を高める場合には、例えば、第一中綿層２とエアロゲル含有中間層３の間に、接着剤等を塗布して確実に熱溶着する構成としてもよい。
また、上記したように、エアロゲル含有中間層３は一層としても、複数層としてもよく、用途によって、エアロゲル含有中間層３を重ねて配置し、より厚みを持たせることもできる。その場合でも、エアロゲル含有中間層３の通気性は損なわないので、高い保温性に加えて、高い通気性も発揮する。なお二層以上とする場合に、エアロゲル含有中間層３とエアロゲル含有中間層３の間に熱可塑性樹脂フィルム層４を介在させずに加熱によりエアロゲル含有中間層３内の熱可塑性ポリウレタン樹脂３２の接着性を利用して接着するとより柔らかさを備えたものとなる。
【００４４】
本発明のエアロゲル含有高通気性積層シート１の製造は、上記の実施例に限定されるものではなく、その趣旨を逸脱しない範囲において、種々の変更を加えることができる。
【産業上の利用可能性】
【００４５】
本発明にかかるエアロゲル含有高通気性積層シート１は、薄くて軽量で嵩張らず断熱性を備え、さらに高い通気性があるので、汗や熱、蒸気で蒸れることがなく、羽毛布団やダウンジャケットなどはもちろん、シャツやズボン、スカート、インナーや帽子、手袋、ブーツのアッパー部やバッグ、布団、毛布、シーツなど、保温性とともに通気性が求められる布製品一般に使用することができる。
【符号の説明】
【００４６】
１、１ａ    エアロゲル含有高通気性積層シート
２          第一中綿層
３          エアロゲル含有中間層
４          熱可塑性樹脂フィルム層
５          第二中綿層
１０        積層体
３１        エアロゲル
３２        熱可塑性ポリウレタン樹脂
３３        発泡剤
３４        エアロゲル含有発泡体
α          エアロゲル含有高通気性積層シートの厚さ
【要約】
【課題】  保温性に優れ、軽量で嵩張らず、かつ高い通気性を備えたエアロゲル含有高通気性積層シート及びその製造方法を提供する。
【解決手段】
化学繊維綿をシート状に形成した中綿で構成される第一中綿層と、エアロゲル含有中間層と、熱可塑性樹脂フィルム層と、化学繊維綿をシート状に形成した中綿で構成される第二中綿層とが、この順で配置されて一体化されてなり、前記エアロゲル含有中間層は、エアロゲルと熱可塑性ポリウレタン樹脂及び発泡剤を含み、全体が熱融着により一体化してなるエアロゲル含有高通気性積層シート。
【選択図】  図１【図１】
0006782478.tif 000002
【図２】
0006782478.tif 000003
【図３】
0006782478.tif 000004
【図４】
0006782478.tif 000005
【図５】
0006782478.tif 000006
【図６】
0006782478.tif 000007